(57)【要約】      （修正有）【課題】多官能性リンカー分子を用いて、互いが連結されたナノ粒子のフィルムを形成する方法を提供する。【解決手段】特定の前駆体より生成されたジチオカルバメート、キサンテート、ジチオカルボン酸、トリチオカルボネートジチオオキサミドおよびチロニウム塩から選択された多官能性リンカーを用いて、金属ナノ粒子、金属酸化物ナノ粒子、および半導体ナノ粒子から選択された１ミクロン未満のナノ粒子を連結、ナノ粒子フィルムを形成する方法。【選択図】なし【特許請求の範囲】
【請求項１】
多官能性リンカーを用いて互いが連結されたナノ粒子のフィルムを形成する方法であって、
前記多官能性リンカーは、反応混合物において生成されており、反応混合物が、前記多官能性リンカーの精製なしに、前記ナノ粒子を連結するために使用されていることを特徴とする
ナノ粒子フィルム形成方法。
【請求項２】
請求項１に従う方法であって、以下のステップ、
ａ）前記多官能性リンカーを生成可能な前駆体を与えること、
ｂ）前記前駆体を含む反応混合物において、好ましくは、前記前駆体の溶液において、前記多官能性リンカーを生成する前記前駆体を含むこと、
ｃ）ステップｂ）の前記反応混合物を、ナノ粒子を連結する精製なしに、使用すること、
を具備するナノ粒子フィルム形成方法。
【請求項３】
請求項２に従う方法であって、ステップｃ）は、ステップｂ）が終了された後、直ちに、実行されることを特徴とする
ナノ粒子フィルム形成方法。
【請求項４】
請求項２に従う方法であって、ステップｃ）は、ステップｂ）と共に、ステップｂ）の前記反応混合物において、ステップｂ）の開始からナノ粒子を含むことによって、または、ステップｂ）の過程においてナノ粒子をステップｂ）の前記反応混合物へ加えることによって、実行されることを特徴とする
ナノ粒子フィルム形成方法。
【請求項５】
先行する請求項のいずれかに従う方法であって、前記多官能性リンカーによって連結されたナノ粒子のフィルムは、前記反応混合物内に基板を浸すことによって、当該基板上に形成されることを特徴とする
ナノ粒子フィルム形成方法。
【請求項６】
請求項３と５とのいずれかに従う方法であって、前記多官能性リンカーによって連結されたナノ粒子のフィルムは、前記反応混合物内と、ナノ粒子の分散内とに交互に基板を浸すことによって、当該基板上に形成されることを特徴とする
ナノ粒子フィルム形成方法。
【請求項７】
請求項４と５とのいずれかに従う方法であって、前記多官能性リンカーによって連結されたナノ粒子のフィルムは、その中にナノ粒子も有する前記反応混合物内に、基板を浸すことによって、当該基板上に形成されることを特徴とする
ナノ粒子フィルム形成方法。
【請求項８】
先行する請求項のいずれかに従う方法であって、前記多官能性リンカーは、ナノ粒子への前記官能基の結合において、少なくとも、２つのナノ粒子が連結されるように、前記リンカーをナノ粒子に結合することを、それぞれが可能にする、少なくとも２つの官能基を有していることを特徴とする
ナノ粒子フィルム形成方法。
【請求項９】
請求項２〜８のいずれかに従う方法であって、前記多官能性リンカーは、前記リンカーをナノ粒子に結合することを、それぞれが可能にする２つの官能基を有するニ官能性リンカーであることを特徴とし、そして、さらに、前記ニ官能性リンカーが、一般式
Ｚ−Ｒ−Ｚ
で示されることを特徴としており、ここでは、Ｒが、オーガニック・レストを示し、そして、Ｚが、ナノ粒子表面上における金属原子への結合親和力を有する官能基を示している
ナノ粒子フィルム形成方法。
【請求項１０】
請求項９に従う方法であって、前記ニ官能性リンカーである、
Ｚ−Ｒ−Ｚ
は、それの前駆体である
Ｘ−Ｒ−Ｘ
と、Ｂとの反応から生成されることを特徴としており、ここでは、Ｘが、ナノ粒子表面上における金属原子への非結合親和力を有する官能基を示しており、Ｒが、オーガニック・レストを示しており、そして、Ｂが、前記前駆体との反応において、前記ニ官能性リンカーを生成する反応物質を示している
ナノ粒子フィルム形成方法。
【請求項１１】
請求項１０に従う方法であって、前記前駆体Ｘ−Ｒ−Ｘは、そのニ官能性リンカー分子の形成を許容する反応条件の下で、反応混合物においてＢと反応され、そこでは、基板が、交互に、前記反応混合物と、ナノ粒子の分散とにおいて交互に浸されて、前記ニ官能性リンカーによって連結されるナノ粒子の形成を許容し、前記基板上において前記ニ官能性リンカーによって連結されたナノ粒子のフィルムを形成することを特徴とする
ナノ粒子フィルム形成方法。
【請求項１２】
請求項１０に従う方法であって、前記前駆体Ｘ−Ｒ−Ｘは、そのニ官能性リンカー分子の形成、および、前記ニ官能性リンカーによって連結されるナノ粒子の形成を許容する反応条件の下で、基板が前記ニ官能性リンカーによって連結されたナノ粒子のフィルムを前記基板上において形成するように浸される反応混合物の中へ、反応混合物においてＢおよびナノ粒子と反応されることを特徴とする
ナノ粒子フィルム形成方法。
【請求項１３】
請求項１１〜１２のいずれかに従う方法であって、前記ニ官能性リンカーは、ビス（ジチオカルバメート）、ビス（キサンテート）、ビス（ジチオカルボン酸）、ビス（トリチオカルボネート）、ビス（ジチオオキサミド）、および、ビス（チウロニウム塩）を具備するグループから選択され、ここでは、前記ビス（ジチオカルバメート）にとっては、Ｚが、−ＮＲ−ＣＳＳＨであり、Ｘが、−ＮＨ−Ｒであり、Ｂが、ＣＳ２であり、
前記ビス（キサンテート）にとっては、Ｚが、−Ｏ−ＣＳＳＨであり、Ｘが、−ＯＨであり、Ｂが、ＣＳ２であり、
前記ビス（ジチオカルボン酸）にとっては、Ｚが、−ＣＳＳＨであり、ＸがＭｇＢｒであり、Ｂが、ＣＳ２であり、
前記ビス（トリチオカルボネート）にとっては、Ｚが、−Ｓ−ＣＳＳＨであり、Ｘが、ＳＨであり、Ｂが、ＣＳ２であり、
前記ビス（ジチオオキサミド）にとっては、Ｚが、−ＮＨ−Ｃ（Ｓ）−Ｃ（Ｓ）−ＮＨ−Ｒであり、Ｘが、ＮＨ２であり、Ｂが、ＮＨ２−Ｃ（Ｓ）−Ｃ（Ｓ）−ＮＨ２であり、
前記ビス（チウロニウム塩）にとっては、Ｚが、−Ｓ＋（−ＮＨ２）（＝ＮＨ）Ｘ−であり、Ｘが、Ｂｒ、Ｃｌ、または、Ｉであり、Ｂが、ＮＨ２−Ｃ（Ｓ）−ＮＨ２であり、
上述の化合物のいずれにとって、Ｒが、オーガニック・レストであることを特徴とする
ナノ粒子フィルム形成方法。
【請求項１４】
請求項１３に従う方法であって、前記ニ官能性リンカー分子の形成を許容する前記反応条件は、
前記ビス（ジチオカルバメート）にとっては、トリエチルアミンを溶媒とし、そして、室温であり、
前記ビス（キサンテート）にとっては、ＮａＨであって、４０〜８０°Ｃ、好ましくは、５０〜７０°Ｃ、そして、より好ましくは、略６０°Ｃであり、
前記ビス（ジチオカルボン酸）にとっては、室温であり、
前記ビス（トリチオカルボネート）にとっては、ＮａＨであって、４０〜８０°Ｃ、好ましくは、５０〜７０°Ｃ、より好ましくは、略６０°Ｃであり、
前記ビス（ジチオオキサミド）にとっては、室温であり、
前記ビス（チウロニウム塩）にとっては、６０°Ｃ〜１００°Ｃ、好ましくは、７０〜９０°Ｃ、そして、より好ましくは、略８０°Ｃであり、
そして、上述の化合物のいずれにとって、前記ニ官能性リンカーによって連結されるナノ粒子の形成を許容する前記反応条件が、室温であることを特徴とする
ナノ粒子フィルム形成方法。
【請求項１５】
請求項２〜８のいずれかに従う方法であって、ナノ粒子への前記官能基の結合において、少なくとも、３つのナノ粒子が、それによって、連結されるように、前記リンカーをナノ粒子に結合することを、それぞれが可能にする、少なくとも３つの官能基を有していることを特徴とする
ナノ粒子フィルム形成方法。
【請求項１６】
請求項１５に従う方法であって、前記多官能性リンカーは、前記リンカーをナノ粒子に結合することを、それぞれが可能にする３つの官能基を有する三官能性リンカーであることを特徴とし、そして、さらに、前記三官能性リンカーが、一般式
【化１】
2007291363.tif 000009
で示されることを特徴としており、ここでは、Ｒが、オーガニック・レストを示し、そして、Ｚが、ナノ粒子表面上における金属原子への結合親和力を有する官能基を示している
ナノ粒子フィルム形成方法。
【請求項１７】
請求項１６に従う方法であって、前記三官能性リンカーである
【化２】
2007291363.tif 000010
は、それの前駆体である
【化３】
2007291363.tif 000011
と、Ｂとの反応から生成されることを特徴としており、ここでは、Ｘが、ナノ粒子表面上における金属原子への非結合親和力を有する官能基を示しており、Ｒが、オーガニック・レストを示しており、そして、Ｂが、前記前駆体との反応において、前記三官能性リンカーを生成する反応物質を示している
ナノ粒子フィルム形成方法。
【請求項１８】
請求項１７に従う方法であって、前記前駆体である
【化４】
2007291363.tif 000012
は、三官能性リンカー分子の形成を許容する反応条件の下で、反応混合物においてＢと反応され、そこでは、基板が、交互に、前記反応混合物と、ナノ粒子の分散とにおいて交互に浸されて、前記三官能性リンカーによって連結されるナノ粒子の形成を許容し、前記基板上において前記三官能性リンカーによって連結されたナノ粒子のフィルムを形成することを特徴とする
ナノ粒子フィルム形成方法。
【請求項１９】
請求項１７に従う方法であって、前記前駆体である
【化５】
2007291363.tif 000013
は、三官能性リンカー分子の形成、および、前記三官能性リンカーによって連結されるナノ粒子の形成を許容する反応条件の下で、基板が前記三官能性リンカーによって連結されたナノ粒子のフィルムを前記基板上において形成するように浸される反応混合物の中へ、反応混合物においてＢおよびナノ粒子と反応されることを特徴とする
ナノ粒子フィルム形成方法。
【請求項２０】
請求項１８〜１９のいずれかに従う方法であって、前記三官能性リンカーは、トリス（ジチオカルバメート）、トリス（キサンテート）、トリス（ジチオカルボン酸）、トリス（トリチオカルボネート）、トリス（ジチオオキサミド）、および、トリス（チウロニウム塩）を具備するグループから選択され、ここでは、前記ビス（ジチオカルバメート）にとっては、Ｚが、−ＮＲ−ＣＳＳＨであり、Ｘが、−ＮＨ−Ｒであり、Ｂが、ＣＳ２であり、
前記ビス（キサンテート）にとっては、Ｚが、−Ｏ−ＣＳＳＨであり、Ｘが、−ＯＨであり、Ｂが、ＣＳ２であり、
前記ビス（ジチオカルボン酸）にとっては、Ｚが、−ＣＳＳＨであり、ＸがＭｇＢｒであり、Ｂが、ＣＳ２であり、
前記ビス（トリチオカルボネート）にとっては、Ｚが、−Ｓ−ＣＳＳＨであり、Ｘが、ＳＨであり、Ｂが、ＣＳ２であり、
前記ビス（ジチオオキサミド）にとっては、Ｚが、−ＮＨ−Ｃ（Ｓ）−Ｃ（Ｓ）−ＮＨ−Ｒであり、Ｘが、ＮＨ２であり、Ｂが、ＮＨ２−Ｃ（Ｓ）−Ｃ（Ｓ）−ＮＨ２であり、
前記ビス（チウロニウム塩）にとっては、Ｚが、−Ｓ＋（−ＮＨ２）（＝ＮＨ）Ｘ−であり、Ｘが、Ｂｒ、Ｃｌ、または、Ｉであり、Ｂが、ＮＨ２−Ｃ（Ｓ）−ＮＨ２であり、
上述の化合物のいずれにとって、Ｒが、オーガニック・レストであることを特徴とする
ナノ粒子フィルム形成方法。
【請求項２１】
請求項２０に従う方法であって、前記三官能性リンカー分子の形成を許容する前記反応条件は、
前記トリス（ジチオカルバメート）にとっては、トリエチルアミンを溶媒とし、そして、室温であり、
前記トリス（キサンテート）にとっては、ＮａＨであって、４０〜８０°Ｃ、好ましくは、５０〜７０°Ｃ、そして、より好ましくは、略６０°Ｃであり、
前記トリス（ジチオカルボン酸）にとっては、室温であり、
前記トリス（トリチオカルボネート）にとっては、ＮａＨであって、４０〜８０°Ｃ、好ましくは、５０〜７０°Ｃ、より好ましくは、略６０°Ｃであり、
前記トリス（ジチオオキサミド）にとっては、室温であり、
前記トリス（チウロニウム塩）にとっては、６０°Ｃ〜１００°Ｃ、好ましくは、７０〜９０°Ｃ、そして、より好ましくは、略８０°Ｃであり、
そして、上述の化合物のいずれにとって、前記三官能性リンカーによって連結されるナノ粒子の形成を許容する前記反応条件が、室温であることを特徴とする
ナノ粒子フィルム形成方法。
【請求項２２】
先行する請求項のいずれかに従う方法であって、前記ナノ粒子は、それらの表面上に金属原子を有するナノ粒子であることを特徴とする
ナノ粒子フィルム形成方法。
【請求項２３】
請求項２２に従う方法であって、前記ナノ粒子は、金属ナノ粒子、金属酸化物ナノ粒子、および、半導体ナノ粒子を具備するグループから選択されることを特徴とする
ナノ粒子フィルム形成方法。
【請求項２４】
請求項２２〜２３のいずれかに従う方法であって、前記ナノ粒子は、平均外形寸法が、＜１μｍ、好ましくは、≦５００ｎｍ、好ましくは、≦３００ｎｍ、最も好ましくは、≦１００ｎｍを有する粒子であることを特徴とする
ナノ粒子フィルム形成方法。
【発明の詳細な説明】
【技術分野】
【０００１】
本発明は、多官能性リンカーを用いて互いが連結されたナノ粒子のフィルムを形成する方法に関する。
【背景技術】
【０００２】
ナノ粒子フィルム（ｎａｎｏｐａｒｔｉｃｌｅ  ｆｉｌｍ）は、分子電子（ｍｏｌｅｃｕｌａｒ  ｅｌｅｃｔｒｏｎ）デバイス、たとえば、化学センサーのような、多くのアプリケーションにおいて、有用である。安定にするために、そのようなフィルムにおけるナノ粒子は、分子をキャップ（ｃａｐ）すること、または、リンカー（ｌｉｎｋｅｒ）分子によって、キャップ、または、連結され得る。分子と連結された、そのようなナノ粒子フィルムを形成する一方法は、多層自己組織化（ｌａｙｅｒ−ｂｙ−ｌａｙｅｒ  ｓｅｌｆ−ａｓｓｅｍｂｌｙ）（ＥＰ  １  ０２２  ５６０）である。ここでは、基板は、ナノ粒子溶液／分散液（ｓｏｌｕｔｉｏｎ／ｄｉｓｐｅｒｓｉｏｎ）と、ジチオール（ｄｉｔｈｉｏｌ）（Ｊｏｓｅｐｈ，  ｅｔ  ａｌ．，Ｊ．Ｐｈｙｓ．Ｃｈｅｍ．Ｂ  ２００３，１０７，７４０６）、および、ビス（ジチオカルバメート）（ｂｉｓ（ｄｉｔｈｉｏｃａｒｂａｍａｔｅｓ））（Ｗｅｓｓｅｌｓ  ｅｔ  ａｌ．，Ｊ．Ａｎ．Ｃｈｅｍ．Ｓｏｃ．，２００４，１２６，３３４９）のような、有機分子の溶液との中へ交互に浸される。これは、ナノ粒子フィルムにおいて、その材料の組織化をもたらし、そこでは、そのナノ粒子が連結される。そのフィルムにおけるナノ粒子が、その材料の体積比に対する伝導性と、高い表面（ｈｉｇｈ  ｓｕｒｆａｃｅ）とにとって最も重要であるが、リンカーまたは分子をキャップするものとして機能する有機分子が、その材料の物理的および化学的特性を決定する（ＥＰ  １  ２１５  ４８５）。そのために、調整された特性を有する、広いさまざまな材料は、適したリンカー分子を選択することによって実現され得る。一般に、これらの有機リンカー分子は、予め、合成され、そして、生成されなければならない。Ｚｈａｏら（Ｊ．Ａｍ．Ｃｈｅｍ．Ｓｏｃ．２００５；１２７；７３２８）は、金の表面における、ジチオカーボメート（ｄｉｔｈｉｏｃａｂｏｍａｔｅ）単層の自己組織化を示している。本刊行物においては、そのサンプルは、商業的に利用可能な２級アミン、および、その位置（ｉｎ−ｓｉｔｕ）でジチオカーボメート分子を形成する反応を受ける二硫化炭素（ｃａｒｂｏｎ  ｄｉｓｕｌｆｉｄｅ）を含む溶液から作成された。本刊行物は、ナノ粒子フィルム（ｎａｎｏｐａｒｔｉｃｕｌａｔｅ  ｆｉｌｍ）の形成について、関係していない。
【発明の開示】
【発明が解決しようとする課題】
【０００３】
上記にて言及された多層自己組織化（ｌａｙｅｒ−ｂｙ−ｌａｙｅｒ  ｓｅｌｆ−ａｓｓｅｍｂｌｙ）プロセスは、多くの利点を有する。その主な利点は、その作成の再現性（ｒｅｐｒｏｄｕｃｉｂｉｌｉｔｙ）と、そのフィルムの構造的なコントロールである。しかしながら、そのような組織化法の主な不利な点は、有機リンカー（ｏｒｇａｎｉｃ  ｌｉｎｋｅｒ）分子が、予め、合成され、精製され、そして、分離されなければならないことであって、ここでは、それらは、その中へ基板がナノ粒子の分散と共に交互にディップ（ｄｉｐ）される溶液として使用される。その合成（ｓｙｎｔｈｅｓｉｓ）、精製（ｐｕｒｉｆｉｃａｔｉｏｎ）、および、分離（ｉｓｏｌａｔｉｏｎ）は、時間を浪費し、そして、労働を集約し、そして、その結果、不経済になる。それ故、本発明の目的は、ナノ粒子フィルムを、速く、そして、安価に形成する方法を与えることにある。また、本発明の目的は、先行技術から知られる方法よりも、少ないステップを必要とする、ナノ粒子フィルムを形成する方法を与えることにある。
【課題を解決するための手段】
【０００４】
これら全ての目的は、多官能性リンカーを用いて互いが連結されたナノ粒子のフィルムを形成する方法であって、前記多官能性リンカーは、反応混合物において生成されており、反応混合物が、前記多官能性リンカーの精製なしに、前記ナノ粒子を連結するために使用されていることを特徴とする方法によって、解決される。
【０００５】
一実施形態においては、本発明に従う方法は、以下のステップ、
ａ）前記多官能性リンカーを生成可能な前駆体を与えること、
ｂ）前記前駆体を含む反応混合物において、好ましくは、前記前駆体の溶液において、前記多官能性リンカーを生成する前記前駆体を含むこと、
ｃ）ステップｂ）の前記反応混合物を、ナノ粒子を連結する精製なしに、使用すること、を具備する。
【０００６】
好ましくは、ステップｃ）は、ステップｂ）が終了された後、直ちに、実行される。
【０００７】
他の実施形態においては、ステップｃ）は、ステップｂ）と共に、ステップｂ）の前記反応混合物において、ステップｂ）の開始からナノ粒子を含むことによって、または、ステップｂ）の過程においてナノ粒子をステップｂ）の前記反応混合物へ加えることによって、実行される。
【０００８】
一実施形態においては、前記多官能性リンカーによって連結されたナノ粒子のフィルムは、前記反応混合物内に基板を浸すことによって、当該基板上に形成される。
【０００９】
一実施形態においては、前記多官能性リンカーによって連結されたナノ粒子のフィルムは、前記反応混合物内と、ナノ粒子の分散内とに交互に基板を浸すことによって、当該基板上に形成される。
【００１０】
他の実施形態においては、前記多官能性リンカーによって連結されたナノ粒子のフィルムは、その中にナノ粒子も有する前記反応混合物内に、基板を浸すことによって、当該基板上に形成される。
【００１１】
一実施形態においては、前記多官能性リンカーは、ナノ粒子への前記官能基の結合において、少なくとも、２つのナノ粒子が連結されるように、前記リンカーをナノ粒子に結合することを、それぞれが可能にする、少なくとも２つの官能基を有している。
【００１２】
一実施形態においては、前記多官能性リンカーは、前記リンカーをナノ粒子に結合することを、それぞれが可能にする２つの官能基を有するニ官能性リンカーであることを特徴とし、そして、さらに、前記ニ官能性リンカーが、一般式
Ｚ−Ｒ−Ｚ
で示されることを特徴としており、ここでは、Ｒが、オーガニック・レストを示し、そして、Ｚが、ナノ粒子表面上における金属原子への結合親和力を有する官能基を示している。
【００１３】
より好ましくは、前記ニ官能性リンカーＺ−Ｒ−Ｚは、それの前駆体である
Ｘ−Ｒ−Ｘ
と、Ｂとの反応から生成されることを特徴としており、ここでは、Ｘが、ナノ粒子表面上における金属原子への非結合親和力を有する官能基を示しており、Ｒが、オーガニック・レストを示しており、そして、Ｂが、前記前駆体との反応において、前記ニ官能性リンカーを生成する反応物質を示している。
【００１４】
一実施形態においては、前記前駆体Ｘ−Ｒ−Ｘは、ニ官能性リンカー分子の形成を許容する反応条件の下で、反応混合物においてＢと反応され、そこでは、基板が、交互に、前記反応混合物と、ナノ粒子の分散とにおいて交互に浸されて、前記ニ官能性リンカーによって連結されるナノ粒子の形成を許容し、前記基板上において前記ニ官能性リンカーによって連結されたナノ粒子のフィルムを形成する。
【００１５】
他の実施形態においては、前記前駆体Ｘ−Ｒ−Ｘは、ニ官能性リンカー分子の形成、および、前記ニ官能性リンカーによって連結されるナノ粒子の形成を許容する反応条件の下で、基板が前記ニ官能性リンカーによって連結されたナノ粒子のフィルムを前記基板上において形成するように浸される反応混合物の中へ、反応混合物においてＢおよびナノ粒子と反応される。
【００１６】
好ましくは、前記ニ官能性リンカーは、ビス（ジチオカルバメート）、ビス（キサンテート）、ビス（ジチオカルボン酸）、ビス（トリチオカルボネート）、ビス（ジチオオキサミド）、および、ビス（チウロニウム塩）を具備するグループから選択され、ここでは、前記ビス（ジチオカルバメート）にとっては、Ｚが、−ＮＲ−ＣＳＳＨであり、Ｘが、−ＮＨ−Ｒであり、Ｂが、ＣＳ２であり、前記ビス（キサンテート）にとっては、Ｚが、−Ｏ−ＣＳＳＨであり、Ｘが、−ＯＨであり、Ｂが、ＣＳ２であり、前記ビス（ジチオカルボン酸）にとっては、Ｚが、−ＣＳＳＨであり、ＸがＭｇＢｒであり、Ｂが、ＣＳ２であり、前記ビス（トリチオカルボネート）にとっては、Ｚが、−Ｓ−ＣＳＳＨであり、Ｘが、ＳＨであり、Ｂが、ＣＳ２であり、前記ビス（ジチオオキサミド）にとっては、Ｚが、−ＮＨ−Ｃ（Ｓ）−Ｃ（Ｓ）−ＮＨ−Ｒであり、Ｘが、ＮＨ２であり、Ｂが、ＮＨ２−Ｃ（Ｓ）−Ｃ（Ｓ）−ＮＨ２であり、前記ビス（チウロニウム塩）にとっては、Ｚが、−Ｓ＋（−ＮＨ２）（＝ＮＨ）Ｘ−であり、Ｘが、Ｂｒ、Ｃｌ、または、Ｉであり、Ｂが、ＮＨ２−Ｃ（Ｓ）−ＮＨ２であり、上述の化合物のいずれにとって、Ｒが、オーガニック・レストである。
【００１７】
一実施形態においては、前記ニ官能性リンカー分子の形成を許容する前記反応条件は、前記ビス（ジチオカルバメート）にとっては、トリエチルアミンを溶媒とし、そして、室温であり、前記ビス（キサンテート）にとっては、ＮａＨであって、４０〜８０°Ｃ、好ましくは、５０〜７０°Ｃ、そして、より好ましくは、略６０°Ｃであり、前記ビス（ジチオカルボン酸）にとっては、室温であり、前記ビス（トリチオカルボネート）にとっては、ＮａＨであって、４０〜８０°Ｃ、好ましくは、５０〜７０°Ｃ、より好ましくは、略６０°Ｃであり、前記ビス（ジチオオキサミド）にとっては、室温であり、前記ビス（チウロニウム塩）にとっては、６０°Ｃ〜１００°Ｃ、好ましくは、７０〜９０°Ｃ、そして、より好ましくは、略８０°Ｃであり、そして、上述の化合物のいずれにとって、前記ニ官能性リンカーによって連結されるナノ粒子の形成を許容する前記反応条件が、室温である。
【００１８】
一実施形態においては、ナノ粒子への前記官能基の結合において、少なくとも、３つのナノ粒子が、それによって、連結されるように、前記リンカーをナノ粒子に結合することを、それぞれが可能にする、少なくとも３つの官能基を有している。
【００１９】
一実施形態においては、前記多官能性リンカーは、前記リンカーをナノ粒子に結合することを、それぞれが可能にする３つの官能基を有する三官能性リンカーであることを特徴とし、そして、さらに、前記三官能性リンカーが、一般式
【００２０】
【化１】
2007291363.tif 000002
で示されることを特徴としており、ここでは、Ｒが、オーガニック・レストを示し、そして、Ｚが、ナノ粒子表面上における金属原子への結合親和力を有する官能基を示している。
【００２１】
好ましくは、前記三官能性リンカーである
【００２２】
【化２】
2007291363.tif 000003
は、それの前駆体である
【００２３】
【化３】
2007291363.tif 000004
と、Ｂとの反応から生成されることを特徴としており、ここでは、Ｘが、ナノ粒子表面上における金属原子への非結合親和力を有する官能基を示しており、Ｒが、オーガニック・レストを示しており、そして、Ｂが、前記前駆体との反応において、前記三官能性リンカーを生成する反応物質を示している。
【００２４】
より好ましくは、前記前駆体である
【００２５】
【化４】
2007291363.tif 000005
は、三官能性リンカー分子の形成を許容する反応条件の下で、反応混合物においてＢと反応され、そこでは、基板が、交互に、前記反応混合物と、ナノ粒子の分散とにおいて交互に浸されて、前記三官能性リンカーによって連結されるナノ粒子の形成を許容し、前記基板上において前記三官能性リンカーによって連結されたナノ粒子のフィルムを形成することを特徴とする。
【００２６】
他の実施形態においては、前記前駆体である
【００２７】
【化５】
2007291363.tif 000006
は、三官能性リンカー分子の形成、および、前記三官能性リンカーによって連結されるナノ粒子の形成を許容する反応条件の下で、基板が前記三官能性リンカーによって連結されたナノ粒子のフィルムを前記基板上において形成するように浸される反応混合物の中へ、反応混合物においてＢおよびナノ粒子と反応される。
【００２８】
好ましくは、前記三官能性リンカーは、トリス（ジチオカルバメート）、トリス（キサンテート）、トリス（ジチオカルボン酸）、トリス（トリチオカルボネート）、トリス（ジチオオキサミド）、および、トリス（チウロニウム塩）を具備するグループから選択され、ここでは、前記ビス（ジチオカルバメート）にとっては、Ｚが、−ＮＲ−ＣＳＳＨであり、Ｘが、−ＮＨ−Ｒであり、Ｂが、ＣＳ２であり、前記ビス（キサンテート）にとっては、Ｚが、−Ｏ−ＣＳＳＨであり、Ｘが、−ＯＨであり、Ｂが、ＣＳ２であり、前記ビス（ジチオカルボン酸）にとっては、Ｚが、−ＣＳＳＨであり、ＸがＭｇＢｒであり、Ｂが、ＣＳ２であり、前記ビス（トリチオカルボネート）にとっては、Ｚが、−Ｓ−ＣＳＳＨであり、Ｘが、ＳＨであり、Ｂが、ＣＳ２であり、前記ビス（ジチオオキサミド）にとっては、Ｚが、−ＮＨ−Ｃ（Ｓ）−Ｃ（Ｓ）−ＮＨ−Ｒであり、Ｘが、ＮＨ２であり、Ｂが、ＮＨ２−Ｃ（Ｓ）−Ｃ（Ｓ）−ＮＨ２であり、前記ビス（チウロニウム塩）にとっては、Ｚが、−Ｓ＋（−ＮＨ２）（＝ＮＨ）Ｘ−であり、Ｘが、Ｂｒ、Ｃｌ、または、Ｉであり、Ｂが、ＮＨ２−Ｃ（Ｓ）−ＮＨ２であり、上述の化合物のいずれにとって、Ｒが、オーガニック・レストである。
【００２９】
一実施形態においては、前記三官能性リンカー分子の形成を許容する前記反応条件は、前記トリス（ジチオカルバメート）にとっては、トリエチルアミンを溶媒とし、そして、室温であり、前記トリス（キサンテート）にとっては、ＮａＨであって、４０〜８０°Ｃ、好ましくは、５０〜７０°Ｃ、そして、より好ましくは、略６０°Ｃであり、前記トリス（ジチオカルボン酸）にとっては、室温であり、前記トリス（トリチオカルボネート）にとっては、ＮａＨであって、４０〜８０°Ｃ、好ましくは、５０〜７０°Ｃ、より好ましくは、略６０°Ｃであり、前記トリス（ジチオオキサミド）にとっては、室温であり、前記トリス（チウロニウム塩）にとっては、６０°Ｃ〜１００°Ｃ、好ましくは、７０〜９０°Ｃ、そして、より好ましくは、略８０°Ｃであり、そして、上述の化合物のいずれにとって、前記三官能性リンカーによって連結されるナノ粒子の形成を許容する前記反応条件が、室温である。
【００３０】
一実施形態においては、前記ナノ粒子は、それらの表面上に金属原子を有するナノ粒子である。
【００３１】
好ましくは、前記ナノ粒子は、金属ナノ粒子、金属酸化物ナノ粒子、および、半導体ナノ粒子を具備するグループから選択される。
【００３２】
一実施形態においては、前記ナノ粒子は、平均寸法が、＜１μｍ、好ましくは、≦５００ｎｍ、好ましくは、≦３００ｎｍ、最も好ましくは、≦１００ｎｍを有する粒子である。
【発明を実施するための最良の形態】
【００３３】
ここで使用されているように、用語「精製（ｐｕｒｉｆｉｃａｔｉｏｎ）」は、また、プロセスを含むことを意味し、そのプロセスにおいては、精製するように試みが行われ、完全に精製された生産物を生ずることは必要とされない。用語「精製」は、また、「濃縮（ｃｏｎｃｅｎｔｒａｔｉｎｇ）」、または、「分離（ｉｓｏｌａｔｉｎｇ）」のプロセスと共に、同意語として、使用されることを意味する。
【００３４】
用語「多官能性リンカー（ｐｏｌｙｆｕｎｃｔｉｏｎａｌ  ｌｉｎｋｅｒ）」は、ここで使用されているように、リンカー分子を言及することを意味し、そのリンカー分子においては、ナノ粒子、好ましくは、金属原子または金属イオンへの前記リンカーの結合をナノ粒子上において可能にする、少なくとも２つの独立したサイト（ｓｉｔｅ）が存在する。「官能性」は、この意味においては、それ故に、ナノ粒子への結合の能力を言及する。
【００３５】
用語「オーガニック・レスト（ｏｒｇａｎｉｃ  ｒｅｓｔ）」は、ここで使用されているように、以下のものを具備するグループから選択される、有機分子レスト（ｏｒｇａｎｉｃ  ｍｏｌｅｃｕｌａｒ  ｒｅｓｔ）を言及することを意味する。
・メチル（ｍｅｔｈｙｌ）、エチル（ｅｔｈｙｌ）、ｎ−プロピル（ｎ−ｐｒｏｐｙｌ）、イソプロピル（ｉｓｏｐｒｏｐｙｌ）、２−ペンテン−１−イル（２−ｐｒｏｐｅｎ−１−ｙｌ）、２−プロピン−１−イル（２−ｐｒｏｐｙｎ−１−ｙｌ）、ドデシル（ｄｏｄｅｃｙｌ）、ヘキサデシル（ｈｅｘａｄｅｃｙｌ）、または、オクタデシル（ｏｃｔａｄｅｃｙｌ）のように、飽和、または、不飽和のいずれかの炭化水素のサブユニット（ｓｕｂ−ｕｎｉｔ）を具備する、１から２２の炭素元素を有する、直鎖、および、分岐した鎖の炭化水素基であって、２−ブロモエチル（２−ｂｒｏｍｏｅｔｈｙｌ）、１−カルボキシエチル（１−ｃａｒｂｏｘｙｅｔｈｙｌ）、２−カルボキシエチル（２−ｃａｒｂｏｘｙｅｔｈｙｌ）、２−シアノエチル（２−ｃｙａｎｏｅｔｈｙｌ）、２−ヒドロキシ（２−ｈｙｄｒｏｘｙ）、２−メトキシエチル（２−ｍｅｔｈｏｘｙｅｔｈｙｌ）、２−ニトロエチル（２−ｎｉｔｒｏｅｔｈｙｌ）、２−メルカプトエチル（２−ｍｅｒｃａｐｔｏｅｔｈｙｌ）、２−フォスフォエチル（２−ｐｈｏｓｐｈｏｎｏｅｔｈｙｌ）、２−スルフォエチル（２−ｓｕｌｆｏｅｔｈｙｌ）、２，２，２−トリフルオロエチル（２，２，２−ｔｒｉｆｌｕｏｒｏｅｔｈｙｌ）、または、２−ビニルエチル（２−ｖｉｎｙｌｏｘｙｅｔｈｙｌ）のような、置換された直鎖の炭化水素基を含むもの。
・シクロプロピル（ｃｙｃｌｏｐｒｏｐｙｌ）、シクロヘキシル（ｃｙｃｌｏｈｅｘｙｌ）、または、アダマンタニル（ａｄａｍａｎｔａｎｙｌ）のような、飽和炭化水素のサブユニットを具備する３から１２の炭素原子を有する環状炭化水素基であって、１−カルボキシシクロプロピル（１−ｃａｒｂｏｘｙｃｙｃｌｏｐｒｏｐｙｌ）、４−ヒドロキシシクロヘキシル（４−ｈｙｄｒｏｘｙｃｙｃｌｏｈｅｘｙｌ）、または、グルシチル（ｇｌｕｃｉｔｙｌ）のような、置換された環状炭化水素基を含むもの。
・２−エトキシエタノール（２−ｅｔｈｏｘｙｅｔｈａｎｏｌ）、２−モルフォリノエチル（２−ｍｏｒｐｈｏｌｉｎｏｅｔｈｙｌ）、１１−アジド−３，６，９−トリオキサウンデシル（１１−ａｚｉｄｏ−３，６，９−ｔｒｉｏｘａｕｎｄｅｃｙｌ）、または、ドデカエチレングルコール（ｄｏｄｅｃａｅｔｈｙｌｅｎｅｇｌｙｃｏｌ）のような、飽和炭化水素のサブユニットと、１から１２の酸素、および／または、窒素ヘテロ原子とを具備する、２から２６の炭素原子を有する、直鎖、および、環状の炭化水素基。
・ベンジル（ｂｅｎｚｙｌ）、２−フェニルエチル（２−ｐｈｅｎｙｌｅｔｈｙｌ）、３−フェニルプロピル（３−ｐｈｅｎｙｌｐｒｏｐｙｌ）、または、１−ナフチルメチル（１−ｎａｐｈｔｈｙｌｍｅｔｈｙｌ）のような、１から８の炭素原子のアルキル（ａｌｋｙｌ）基に直接的に結合された、６から１４の炭素原子の炭素環式の芳香族官能基を有するアルキルアリル（ａｌｋｙｌａｒｙｌ）基であって、（４−アミノフェニル）−２−エチル（（４−ａｍｉｎｏｐｈｅｎｙｌ）−２−ｅｔｈｙｌ）、（４−カルボキシフェニル）−２−エチル（（４−ｃａｒｂｏｘｙｐｈｅｎｙｌ）−２−ｅｔｈｙｌ）、または、（４−エチルフェニル）２−エチル）（（４−ｅｔｈｙｌｐｈｅｎｙｌ）−２−ｅｔｈｙｌ）のような、炭素原子のアルキル基に直接的に結合されている、置換された炭素環式の芳香族官能基を有するアルキルアリル基を含むもの。
・３から１３の炭素原子、そして、１から８の炭素原子のアルキル基に直接的に結合された、１から４の酸素、窒素、および／または、硫黄原子のヘテロ環状の芳香族官能基を有するアルキルアリル（ａｌｋｙｌａｒｙｌ）基であって、（２−チオフェニル）メチル（（２−ｔｈｉｏｐｈｅｎｙｌ）ｍｅｔｈｙｌ）、インドール−２−エチル（ｉｎｄｏｌｅ−２−ｅｔｈｙｌ）、または、（４−ピリジル）−２−エチル（（４−ｐｙｒｉｄｙｌ）−２−ｅｔｈｙｌ）のようなもの。
【００３６】
そのフィルムの形成にて選択された「オーガニック・レスト」の種類は、それぞれのナノ粒子フィルムの詳細な物理的および化学的特性を決定する。化学センサー用途にて使用されるケミレジスタ（ｃｈｅｍｉｒｅｓｉｓｔｏｒ）にて、特に適するオーガニック・レストは、ＥＰ  １  ２１５  ４８５において、明記されており、そこでの全ての内容は、そこでの言及による全体において、ここに組み込まれる。
【００３７】
用語「ナノ粒子（ｎａｎｏｐａｒｔｉｃｌｅ）」は、ここで使用されているように、粒子の平均外形寸法（ａｖｅｒａｇｅ  ｄｉｍｅｎｓｉｏｎ）が、＜１μｍ、好ましくは、≦５００ｎｍ、より好ましくは、≦３００ｎｍ、そして、最も好ましくは、≦１００ｎｍである粒子を言及することを意味する。
【００３８】
用語「反応混合物（前記多官能性リンカーの）とナノ粒子の分散との中で交互に基板を浸すこと（ａｌｔｅｒｎａｔｅｌｙ  ｉｍｍｅｒｓｉｎｇ  ｔｈｅ  ｓｕｂｓｔｒａｔｅ  ｉｎ  ａ  ｒｅａｃｔｉｏｎ  ｍｉｘｔｕｒｅ  （ｏｆ  ｓａｉｄ  ｐｏｌｙｆｕｎｃｔｉｏｎａｌ  ｌｉｎｋｅｒ）  ａｎｄ  ａ  ｄｉｓｐｅｒｓｉｏｎ  ｏｆ  ｎａｎｏｐａｒｔｉｃｌｅｓ）」は、ここで使用されているように、前記基板が、前記反応混合物と、前記ナノ粒子の分散とのそれぞれの中へ、少なくとも、１回、好ましくは、２，３回、４回、５回など、浸されるプロセスを言及することを意味する。「交互に浸すこと（ａｌｔｅｒｎａｔｅｌｙ  ｉｍｍｅｒｓｉｎｇ）」の１サイクルは、上記で使用されているように、それ故に、前記反応混合物中への１回の浸漬、そして、ナノ粒子の前記分散への１回の浸漬を含む。もし、いくつかのそのようなサイクルが実行されるのであれば、さまざまなサイクルの間において、任意で、乾燥するステップがある。「前記反応混合物と、ナノ粒子の分散とにおいて交互に浸すこと」の、そのようなプロセスは、ここで使用されているように、用語「多層自己組織化（ｌａｙｅｒ−ｂｙ−ｌａｙｅｒ  ｓｅｌｆ−ａｓｓｅｍｂｌｙ）」と共に、同意語として、使用されている。
【００３９】
用語「前記多官能性リンカーを生成する前記前駆体を含むこと（ｉｎｄｕｃｉｎｇ  ｓａｉｄ  ｐｒｅｃｕｒｓｏｒ  ｔｏ  ｐｒｏｄｕｃｅ  ｓａｉｄ  ｐｏｌｙｆｕｎｃｔｉｏｎａｌ  ｌｉｎｋｅｒ）」は、ここで使用されているように、前記前駆体が、その多官能性リンカーを生成することをもたらすことによる、いかなるプロセスをも示すことを意味する。たとえば、そのようなプロセスは、温度、溶媒のような、反応条件の変化を含んでもよく、または、前駆体がその後に多官能性リンカーを生成するように反応する、さらなる試薬の付加をしてもよい。一実施形態においては、その前駆体は、その前駆体の溶液のような、反応混合物中に存在しており、そして、たとえば、ＣＳ２のような、さらなる試薬が、加えられ、その結果、多官能性リンカーが生成される。
【００４０】
本発明者らは、驚いたことに、それらが、多層自己組織化（ｌａｙｅｒ−ｂｙ−ｌａｙｅｒ  ｓｅｌｆ−ａｓｓｅｍｂｌｙ）によって、多官能性リンカー分子と共に連結されたナノ粒子フィルムを、作成可能であることを見出し、ここでは、組織化（ａｓｓｅｍｂｌｙ）のために使用されるリンカー溶液が、最初に、多官能性リンカーを、自然発生的に、たとえば、ＣＳ２のような安定な試薬の添加で生成する前駆体分子を具備し、そして、そのようなリンカー溶液においては、その多官能性リンカーが、そのフィルム組織化プロセスのために、さらなる精製、または、分離、または、濃縮をすること無しに、直接的に、その位置にて（ｉｎ−ｓｉｔｕ）使用されている。一実施形態においては、そのようなリンカー溶液は、前述の多層自己組織化プロセスにおいて使用され得る。それに代わって、他の実施形態においては、そのようなリンカー溶液へ、ナノ粒子を加え、そして、基板は、その後、さらにナノ粒子を含む、そのようなリンカー溶液中へ浸される。浸漬（ｉｍｍｅｒｓｉｏｎ）においては、その多官能性リンカー分子によって連結されたナノ粒子フィルムは、基板上におけるリンカー分子とのナノ粒子の反応によって、沈殿される。本プロセスの両実施形態は、周囲条件の下、都合よく、実行され、そして、そのために、広域な、または、複雑な実験室の取り扱いを必要としない。さらに、膨大な種類の多官能性リンカー分子は、そのような方法において使用され得る。その原位置での生成（ｉｎ−ｓｉｔｕ−ｇｅｎｅｒａｔｉｏｎ）、および、その後の直接な用途は、さらなる精製、または、分離の必要性を取り除くことであり、そして、それにより、速く、そして、安価な、ナノ粒子フィルムを形成する方法を可能にする。
【００４１】
以下においては、図を用いて言及する。
【００４２】
さらに、本発明を図解するように与える実施例を言及するが、それと同じものに限定されない。
【００４３】
実施例
１．例示的な反応は、図１に従って実行され、ここでは、アミンからのビス（ジチオカルバメート）が、原位置（ｉｎ  ｓｉｔｕ）で形成された。これは、１ｍｌの溶液ａ，ｂ，そして，ｃを共に混合して取り込み、そして、２ｍｌのトルエン（ｔｏｌｕｅｎｅ）を加えることによって、５ｍｌのビス（ジチオカルバメート）溶液が得られた。
溶液ａ：５ｍｌトルエンにおける、３．４８μｌのＮ，Ｎ’−ジブチル−１，６−ヘキサンジアミン（３．４８μｌ  Ｎ，Ｎ’−Ｄｉｂｕｔｙｌ−１，６−Ｈｅｘａｎｅｄｉａｍｉｎｅ  ｉｎ  ５ｍｌ  ｔｏｌｕｅｎｅ）
溶液ｂ：１４ｍｌトルエンにおける、４．３６μｌのＣＳ２（４．３６μｌ  ＣＳ２  ｉｎ  １４ｍｌ  ｔｏｌｕｅｎｅ）
溶液ｃ：１２ｍｌトルエンにおける、８．４μｌのＮＥｔ３（８．４μｌ  ＮＥｔ３  ｉｎ  １２ｍｌ  ｔｏｌｕｅｎｅ）
【００４４】
２．ビス（ジチオカルバメート）のリンカーは、自己組織化プロセスにおいて使用されて、Ａｕ−ナノ粒子を連結した。その形成されたフィルムは、そのフィルム材料における、ビス（ジチオカルバメート）分子と、Ａｕ−ナノ粒子との結合（ｉｎｃｏｒｐｏｒａｔｉｏｎ）を確認する光電子スペクトロスコピー（ｐｈｏｔｏｅｌｅｃｔｒｏｎ  ｓｐｅｃｔｒｏｓｃｏｐｙ）を用いて、調査された。その一サンプルのＸＰスペクトル（ＸＰ  ｓｐｅｃｔｒｕｍ）は、例として、図２において与えられる。同様に、そのフィルムは、走査型電子顕微鏡（ｓｃａｎｎｉｎｇ  ｅｌｅｃｔｒｏｎ  ｍｉｃｒｏｓｃｏｐｙ）を用いて調査され、そして、その図３において示されたＳＥＭイメージは、確かに、同質の（ｈｏｍｏｇｅｎｏｕｓ）ナノ粒子フィルムが形成されたことを、示している、
【００４５】
３．多くのニ官能性または多官能性リンカーの例示的なスキーム（ｓｃｈｅｍｅ）は、以下のスキームにおいて、集約され得る。反応ａ）は、多層自己組織化プロセスであって、ここでは、最初に、その多官能性リンカーは、そのような多層自己組織化プロセスにおいて、その反応混合物が、分離、または、濃縮のための更なる精製無しに、直接的に使用されるところにおいて、生成される。反応ｂ）は、ナノ粒子が反応混合物中において存在する間に、多官能性リンカーが生成されるところの反応を示している。本タイプの反応においては、基板は、そのとき、その反応混合物において浸され、そして、その多官能性リンカーによって連結されたナノ粒子フィルムは、基板上において、沈殿される。沈殿（Ｐｒｅｃｉｐｉｔａｔｉｏｎ）は、自然発生的に生ずる。
【００４６】
１）ニ官能性リンカー：
【００４７】
【化６】
2007291363.tif 000007
【００４８】
２）多官能性リンカー：
【００４９】
【化７】
2007291363.tif 000008
【００５０】
Ｘ＝官能基、ＮＰ表面との相互作用がない、または、弱いもの（ｆｕｎｃｔｉｏｎａｌ  ｇｒｏｕｐ，ｎｏ  ｏｒ  ｗｅａｋ  ｉｎｔｅｒａｃｔｉｏｎ  ｗｉｔｈ  ＮＰ  ｓｕｒｆａｉｃｅ）
Ｂ＝試薬（ｒｅａｇｅｎｔ）、ＮＰ表面との相互作用がない、または、弱いもの
Ｚ＝Ｂとの反応によってＡから形成された官能基、ＮＰ表面との相互作用（＝結合すること（ｂｉｎｄｉｎｇ））が強いもの
Ｒ＝オーガニック・レスト（ｏｒｇａｎｉｃ  ｒｅｓｔ），
１＝原位置（ｉｎ−ｓｉｔｕ）でリンカー分子を形成するための反応条件
２＝ナノ粒子ネットワークを形成するための反応条件
３＝原位置（ｉｎ−ｓｉｔｕ）でリンカー分子を形成するため、そして、ナノ粒子ネットワークを形成するための反応条件
ＮＰ＝ナノ粒子（ｎａｎｏｐａｒｔｉｃｌｅ）
【００５１】
実施例：
ジチオカルバメート（Ｄｉｔｈｉｏｃａｒｂａｍａｔｅ）：Ｘ＝−ＮＨ−Ｒ，Ｂ＝ＣＳ２、１＝ＮＥｔ３（ａｔ  ＲＴ），Ｚ＝−ＮＲ−ＣＳＳＨ
キサンテート（Ｘａｎｔｈａｔｅ）：Ｘ＝ＯＨ、Ｂ＝ＣＳ２、１＝ＮａＨ（ａｔ６０°）、Ｚ＝−Ｏ−ＣＳＳＨ
トリチオカーボネート（Ｔｒｉｔｈｉｏｃａｒｂｏｎａｔｅ）：Ｘ＝ＳＨ、Ｂ＝ＣＳ２、１＝ＮａＨ（ａｔ６０°）、Ｚ＝−Ｓ−ＣＳＳＨ
ジチオカルボン酸：Ｘ＝ＭｇＢｒ、Ｂ＝ＣＳ２、１＝ＲＴ、Ｚ＝−ＣＳＳＨ
ジチオオキサアミド（Ｄｉｔｈｉｏｏｘａｍｉｄｅ）：Ｘ＝ＮＨ２；Ｂ＝ＮＨ２−Ｃ（Ｓ）−Ｃ（Ｓ）−ＮＨ２；１＝ＲＴ，Ｚ＝−ＮＨ−Ｃ（Ｓ）−Ｃ（Ｓ）−ＮＨ−Ｒ
チウロニウム塩（Ｔｈｉｕｒｏｎｉｕｍ−Ｓａｌｔ）：Ｘ＝Ｂｒ、Ｃｌ、Ｉ，Ｂ＝ＮＨ２−Ｃ（Ｓ）−ＮＨ２；１＝８０°，Ｚ＝−Ｓ＋（−ＮＨ２）（＝ＮＨ）Ｘ−
２＝たとえば、室温（ＲＴ）での層組織化（ｌａｙｅｒ  ａｓｓｅｍｂｌｙ）による層
３＝たとえば、室温での沈殿（ｐｒｅｃｉｐｉｔａｔｉｏｎ）
【００５２】
さらに、その結果として得た、ナノ粒子が連結したフィルム材料は、化学センサーのためのコーティングするものとして、使用され得る。その示されたビス（ジチオカルバメート）のケミレジスタ（ｃｈｅｍｉｒｅｓｉｓｔｏｒ）の例として、結果として得たセンサー応答性は、図４において与えられおり、化学センサーにおいて首尾よく使用される、ナノ粒子フィルムが連結されたフィルムの安定性を示している。
【００５３】
それ故に、本発明に従う方法において、さまざまな多官能性リンカー分子は、原位置において形成され、その連結された材料の、さらなる精製、または、濃縮、または、分離無しに、そのときに、直接的に、使用され得る。本アプローチは、速く、そして、安価に、ナノ粒子フィルムを形成する方法を可能にし、大量生産（ｍａｓｓ  ｐｒｏｄｕｃｔｉｏｎ）、そして、工業的なスケールでのプロセスにプロセスを従わせる。
【００５４】
本明細書、特許請求の範囲、および／または、添付した図面において開示された本発明の特徴は、両者を分離して、そして、それらのいかなる組み合わせにおいて、それの変形形態にて、本発明を悟るための材料にしてもよい。
【図面の簡単な説明】
【００５５】
【図１】図１は、さらなる精製無しにフィルム組織化のために直接的に使用されるアミンから、原位置でビス（ジチオカルバメート）を、形成する例示的なリンカー溶液における反応を示す。
【図２】図２は、原位置で形成された、指示されたビス（ジチオカルバメート）（ｂｉｓ（ｄｉｔｈｉｏｃａｒｂａｍａｔｅ））と共に作成されたナノ粒子フィルムのＸ線・光電子測定スペクトルを示す。
【図３】図３は、図２のビス（ジチオカルバメート）と共に組織化されたナノ粒子フィルムのＳＥＭイメージを示す。
【図４】図４は、ビス（ジチオカルバメート）センサーのセンサー応答性（ｓｅｎｓｏｒ  ｒｅｓｐｏｎｓｅ）を示し、ここでは、原位置で形成された、そのリンカーの構造も、また、示されている（図２も参照）。
【図１】
2007291363.tif 000014
【図２】
2007291363.tif 000015
【図４】
2007291363.tif 000016
【図３】
2007291363.tif 000017
【外国語明細書】
2007291363000001.pdf